СПОСОБ ПОЛУЧЕНИЯ ПОЛУПРОДУКТА С ПОНИЖЕННЫМ СОДЕРЖАНИЕМ АЗОТА И КАТАЛИЗАТОРА ДЛЯ ЕГО ОСУЩЕСТВЛЕНИЯ

1. Способ получения полупродукта, включающий контактирование нефтяного сырья с одним или более катализаторами для получения общего продукта, который содержит полупродукт, где полупродукт является жидкой смесью при 25°С и 0,101 МПа; нефтяное сырье имеет содержание азота, по меньшей мере 0,0001 грамм на грамм нефтяного сырья; и, по меньшей мере, один из катализаторов является катализатором на основе металла группы 6, который содержит один или более металлов группы 6 Периодической таблицы и/или одно или более соединений металлов группы 6 Периодической таблицы; и имеет медианное распределение пор по размерам с диаметром пор более чем 110 Е; и объем пор, в котором поры, имеющие диаметр пор, по меньшей мере, 350 Е обеспечивают не более 10% объема пор, где диаметр пор и объем пор определяют методом ASTM D4282; причем условия контактирования температуру, давление, скорость потока нефтяного сырья или их комбинации регулируют таким образом, что полупродукт имеет содержание азота не более 90% от содержания азота нефтяного сырья, где содержание азота определяют методом ASTM D5762.
2. Способ по п.1, где поры, имеющие диаметр, по меньшей мере, 350 Е обеспечивают не более 5%, не более 3%, не более 1% или не более 0,5% объема пор.
3. Способ по п.1, где содержание азота в полупродукте составляет не более 80%, не более 50%, не более 30% или не более 10% от содержания азота в нефтяном сырье.
4. Способ по п.1, где нефтяное сырье содержит от 0,0001 г до 0,1 г, 0,001 до 0,05 г или 0,005 до 0,01 г азота на грамм нефтяного сырья.
5. Способ по п.1, где полупродукт содержит от 0,00001 до 0,05 г, 0,0001 до 0,01 г или 0,0005 до 0,001 г азота на грамм полупродукта.
6. Способ по п.1, где катализатор на основе металла группы 6 содержит на грамм катализатора от 0,0001 до 0,3 г, 0,005 до 0,2 г или 0,01 до 0,1 г одного или более металлов группы 6 и/или одного или более соединений металла группы 6, рассчитанного на общий вес металла группы 6.
7. Способ по п.1, где катализатор на основе металла группы 6 дополнительно содержит один или более металлов групп 7-10 Периодической таблицы и/или одно или более соединение одного или более металлов групп 7-10 Периодической таблицы.
8. Способ по п.1, где катализатор на основе металла группы 6 дополнительно содержит один или более металлов группы 10 Периодической таблицы и/или одно или более соединений одного или более металлов группы 10 Периодической таблицы.
9. Способ по п.1, где катализатор на основе металла группы 6 дополнительно содержит один или более элемент из группы 15 Периодической таблицы и/или одно или более соединений одного или более элементов группы 15 Периодической таблицы.
10. Способ по п.1, где катализатор на основе металла группы 6 имеет медианный диаметр пор, по меньшей мере, 120 Е, по меньшей мере, 130 Е, по меньшей мере, 150 Е, по меньшей мере, 180 Е, по меньшей мере, 200 Е, по меньшей мере, 250 Е или по меньшей мере, 300 Е, где распределение пор по размеру определяют методом ASTM D4282.
11. Способ по п.1, где катализатор на основе металла группы 6 имеет такое распределение пор по размеру, что, по меньшей мере, 60% общего количества пор в распределении пор по размеру находятся в пределах 45, 35 или 25 Е от медианного размера пор распределения пор по размеру.
12. Способ по п.1, где катализатор на основе металла группы 6 дополнительно содержит носитель, и носитель содержит, на грамм носителя, по меньшей мере, 0,8 г, по меньшей мере, 0,9 г или, по меньшей мере, 0,95 г гамма оксида алюминия.
13. Способ по п.1, где контактирование осуществляют в присутствии источника водорода.
-1
3
3
14. Способ по п.1, где условия контактирования включают: температуру в интервале от 50 до 500°С; общее давление в интервале от 0,1 до 20 МПа; часовую объемную скорость жидкости, по меньшей мере, 0,05 ч; и соотношение источника газообразного водорода к нефтяному сырью в интервале от 0,1 до 100000 Нм/м.
15. Способ п.1, где отношение нефтяное сырье/общий продукт во время контактирования имеет значение Р-величины, по меньшей мере, 1,5.
16. Способ по п.1, который дополнительно включает комбинирование полупродукта с сырьем, которое является нефтяным сырьем или отличается от нефтяного сырья, для образования смеси.
17. Способ по любому из пп.1-16, который дополнительно включает стадию переработки полупродукта или смеси для производства транспортного топлива, горючего для отопления, смазочных материалов или химикатов.